(57)【要約】【課題】押出成形直後のアルミ形材等の高温製品を載せて搬送する搬送用耐熱ベルトに用いられる低伸縮生地を提供する。【解決手段】上層３と下層４がニードルパンチにより絡合一体化された低伸縮生地１であって、前記上層３は、合成樹脂繊維の不織布のみで構成されており、前記下層４は、連続した３本以上の緯糸を跨ぐ経糸２１、又は連続した３本以上の緯糸を潜る経糸２１とした組織とすることで、経糸２１と緯糸２２の交差数を減らした基布２で構成される。前記下層４は、さらに、該基布２の上部に積層した合成樹脂繊維の上部層５と、該基布２の下部に積層した合成樹脂繊維の下部層６を含んでいてもよい。【選択図】なし【特許請求の範囲】
【請求項１】
上層と下層がニードルパンチにより絡合一体化された低伸縮生地であって、
前記上層は合成樹脂繊維の不織布のみで構成され、
前記下層は連続した３本以上の緯糸を跨ぐ経糸、又は連続した３本以上の緯糸を潜る経糸からなる織物である基布で構成されている
ことを特徴とする低伸縮生地。
【請求項２】
前記下層が、前記基布に加えて、基布の上部に積層された合成樹脂繊維の不織布である上部層、及び基布の下部に積層された合成樹脂繊維の不織布である下部層で構成されている
ことを特徴とする請求項１に記載の低伸縮生地。
【請求項３】
前記下層が、ニードルパンチにより絡合一体化されている
ことを特徴とする請求項２に記載の低伸縮生地。
【請求項４】
前記織物の経糸が、メタ系アラミド繊維、パラ系アラミド繊維、ポリエステル繊維、ＰＢＯ（ポリ−パラフェニレンベンゾビスオキサゾール）繊維、又はガラス繊維からなり、
前記織物の緯糸が、メタ系アラミド繊維、パラ系アラミド繊維、ポリエステル繊維、ＰＢＯ繊維、ガラス繊維、又は耐熱性を有する樹脂を含浸若しくは塗布したポリエステル繊維若しくはナイロン繊維からなる
ことを特徴とする請求項１〜３のいずれかに記載の低伸縮生地。
【請求項５】
前記織物の経糸及び／又は緯糸が、熱融着繊維又は未延伸繊維を含む糸であることを特徴とする請求項１〜４のいずれかに記載の低伸縮生地。
【請求項６】
前記基布の上部層及び／または下部層を構成する合成樹脂繊維が、メタ系アラミド繊維、パラ系アラミド繊維、ＰＢＯ繊維、ＰＥＩ（ポリエーテルイミド）繊維、ＰＰＳ（ポリフェニレンサルファイド）繊維、ＰＴＦＥ（ポリテトラフルオロエチレン）繊維、ポリエステル繊維、ポリイミド繊維、メラミン繊維、ガラス繊維、バサルト繊維、又は炭素繊維であることを特徴とする請求項２又は３に記載の低伸縮生地。
【請求項７】
目付けが２５００〜６０００ｇ／ｍ２であることを特徴とする請求項１〜６のいずれかに記載の低伸縮生地。
【請求項８】
厚さが７〜１５ｍｍであることを特徴とする請求項１〜７のいずれかに記載の低伸縮生地。
【請求項９】
請求項１〜８のいずれかに記載の低伸縮生地からなる搬送用耐熱ベルト。
【発明の詳細な説明】
【技術分野】
【０００１】
本発明は、押出成形直後のアルミ形材等の高温製品を載せて搬送する搬送用耐熱ベルトに用いられる低伸縮生地に関するものである。
【背景技術】
【０００２】
従来、押出成形直後の高温（５５０〜６００℃）のアルミ成形品等の、高温の成形品を載せて搬送するコンベアベルトは、その材質に高い耐熱性を備えたカーボンブロック等が用いられていた。しかし、カーボン等の硬く熱伝導率が良い材料は、搬送時にアルミ成形品等を傷付けたり、急激な温度変化により結晶構造が異なることにより「曇り」と呼ばれる現象が生じるなどの問題があった。
【０００３】
前述の問題を解消するために、柔らかくクッション性があり熱伝導率の低い耐熱性繊維、例えば、メタ系アラミド繊維等からなるフェルトベルトや、柔軟で伸度の小さい高強度繊維からなる基布に、耐熱性の繊維バットを重ねて針打ちにより絡合一体化したベルトが開示されている（特許文献１参照）。
【０００４】
また、経糸及び緯糸に高強力・低伸度の糸を用いた織物を複数層積層するか、又は、高強力・低伸度の糸を用いた糸層を複数層積層した基材部と、該基材部の上に配置した耐熱繊維を用いたフェルト部とからなる搬送用耐熱ベルトが開示されている（特許文献２参照）。
【先行技術文献】
【特許文献】
【０００５】
【特許文献１】実用新案登録第２５６７２６８号公報
【特許文献２】特開２００１−４８３２９号公報
【発明の概要】
【発明が解決しようとする課題】
【０００６】
前記特許文献１に開示されたベルトは、フェルトと帆布の使用中の剥がれ防止や丈伸び防止のために寸法安定性を考慮したものである。このベルトを有端状のベルトとして製作する場合、両端部の帆布に金属製フックを打ち込んで無端状のコンベアベルトとなるように接合するが、該方法により製作されたコンベアベルトは、高温下での使用中に張力や熱によって帆布の緯糸がほつれ、緯糸とともにフックが抜け落ちるという問題を有している。
【０００７】
また、前記特許文献２に記載の搬送用耐熱ベルトは、経糸に高強力・低伸度の糸を用いた平織の織物を複数層積層した基材部と、該基材部の上に配置した耐熱繊維を用いたフェルト部とから構成されている。しかしながら、基材部を複数枚重ねると、不織布を作製する際に重ね合わせた状態でテンションを張ることは難しく、伸びの原因となる弛みが発生し易い。また、平織等の一重織繊維は、経糸と緯糸の交点が多いため伸びの原因となっている。そのため、これを使用したニードルパンチ不織布は、低伸度でのモジュラスが低く、搬送用ベルトとして用いると搬送ローラーの空転を生じるという問題があった。
【０００８】
本発明は、上記課題を解決するためになされたもので、押出成形直後のアルミ形材等の高温製品を載せて搬送する搬送用耐熱ベルト等に最適に用いることができる、耐熱性を有する低伸縮生地を提供することを目的とする。
【課題を解決するための手段】
【０００９】
本発明は、上層と下層がニードルパンチにより絡合一体化された低伸縮生地であって、前記上層は合成樹脂繊維の不織布のみで構成され、前記下層は連続した３本以上の緯糸を跨ぐ経糸、又は連続した３本以上の緯糸を潜る経糸からなる織物である基布で構成されていることを特徴とする低伸縮生地に関する。
【００１０】
前記下層が、前記基布に加えて、基布の上部に積層された合成樹脂繊維の不織布である上部層、及び基布の下部に積層された合成樹脂繊維の不織布である下部層で構成されていることが好ましい。
【００１１】
前記下層が、ニードルパンチにより絡合一体化されていることが好ましい。
【００１２】
前記織物の経糸が、メタ系アラミド繊維、パラ系アラミド繊維、ポリエステル繊維、ＰＢＯ（ポリ−パラフェニレンベンゾビスオキサゾール）繊維、又はガラス繊維からなり、前記織物の緯糸が、メタ系アラミド繊維、パラ系アラミド繊維、ポリエステル繊維、ＰＢＯ繊維、ガラス繊維、又は耐熱性を有する樹脂を含浸若しくは塗布したポリエステル繊維若しくはナイロン繊維からなることが好ましい。
【００１３】
前記織物の経糸及び／又は緯糸が、熱融着繊維又は未延伸繊維を含む糸であることが好ましい。
【００１４】
前記基布の上部層及び／または下部層を構成する合成樹脂繊維が、メタ系アラミド繊維、パラ系アラミド繊維、ＰＢＯ繊維、ＰＥＩ（ポリエーテルイミド）繊維、ＰＰＳ（ポリフェニレンサルファイド）繊維、ＰＴＦＥ（ポリテトラフルオロエチレン）繊維、ポリエステル繊維、ポリイミド繊維、メラミン繊維、ガラス繊維、バサルト繊維、又は炭素繊維であることが好ましい。
【００１５】
目付けが２５００〜６０００ｇ／ｍ２であることが好ましい。
【００１６】
厚さが７〜１５ｍｍであることが好ましい。
【００１７】
また、本発明は、前記低伸縮生地からなる搬送用耐熱ベルトに関する。
【発明の効果】
【００１８】
本発明の低伸縮生地は、経糸と緯糸の交差数を減らした織物で構成された基布を含むので、従来品に比べて低伸度であり、搬送ローラーの空転を抑制でき、搬送用ベルト材として好適に用いることができる。また、基布及び／又は該基布の上層及び下層に用いる合成樹脂繊維として、メタ系アラミド繊維、パラ系アラミド繊維、ＰＢＯ繊維、ＰＥＩ繊維、ＰＰＳ繊維、ＰＴＦＥ繊維、ポリエステル繊維、ポリイミド繊維、メラミン繊維、ガラス繊維、バサルト繊維、炭素繊維などの高強度・低伸度繊維の糸を用いると、耐熱性と低伸度を併せ持つ搬送用ベルト材として好適に用いることができる。
【図面の簡単な説明】
【００１９】
【図１】本発明に係る低伸縮生地の実施形態の一例を示す部分断面図である。
【図２】基布の実施形態の一例を示す経糸と緯糸の部分断面図である。
【図３】基布の実施形態の一例を示す組織図であり、（ａ）は経二重破れ織、（ｂ）は経二重ピケ織、（ｃ）はピケ織、（ｄ）は平二重織である。
【図４】本発明に係る低伸縮生地の両端部の接合処理手順を示す説明図であり、（ａ）は基布を含む下層と上層間に切込を入れた状態、（ｂ）は下層にレーシング金具を挟み付けた状態、（ｃ）はレーシング金具を重ね合わせた状態、（ｄ）はピンを挿入した状態である。
【発明を実施するための形態】
【００２０】
本発明の低伸縮生地は、上層と下層がニードルパンチにより絡合一体化された低伸縮生地である。前記上層は基布を含まず、合成樹脂繊維の不織布のみで構成されている。前記下層は、織物である基布で構成される。
【００２１】
上層と下層を絡合一体化するためのニードルパンチの密度は、２００〜３０００本／ｃｍ２が好ましく、５００〜２０００本／ｃｍ２がより好ましい。
【００２２】
上層は、合成樹脂繊維のみで構成されており、合成樹脂繊維のみで構成される不織布であることが好ましい。合成樹脂繊維は、高強度かつ低伸度の繊維であることが好ましい。このような繊維としては、メタ系アラミド繊維、パラ系アラミド繊維、ＰＢＯ繊維、ＰＥＩ繊維、ＰＰＳ繊維、ＰＴＦＥ繊維、ポリエステル繊維、ポリイミド繊維、メラミン繊維、又はガラス繊維、バサルト繊維、炭素繊維などが挙げられる。合成樹脂繊維のみで構成される不織布は、ニードルパンチ法、サーマルボンディング法、メルトブロー法、水流交絡法等の通常の方法により作製できる。ポリエステル繊維としては、ＰＥＴ（ポリエチレンテレフタレート）繊維、ＰＥＮ（ポリエチレンナフタレート）繊維、ＰＢＴ（ポリブチレンテレフタレート）繊維、ＰＴＴ（ポリトリブチレン）繊維、ＬＣＰ（液晶ポリエステル）繊維、ポリアリレート繊維などが挙げられる。
【００２３】
合成樹脂繊維の太さは、０．１〜１５．０ｄｔｅｘが好ましく、１．５〜１０．０ｄｔｅｘがより好ましく、２．０〜６．０ｄｔｅｘがさらに好ましい。０．１ｄｔｅｘ未満では生地にネップが発生する傾向があり、１５．０ｄｔｅｘを超えると生地を高密度（ここでは０．１５ｇ／ｃｍ３以上とする）に調整できなくなる傾向がある。
【００２４】
上層の目付けは、５００〜４２００ｇ／ｍ２が好ましく、１０００〜３０００ｇ／ｍ２がより好ましい。５００ｇ／ｍ２未満では下層が熱劣化する傾向があり、４２００ｇ／ｍ２を超えると生地の柔軟性が失われる傾向がある。
【００２５】
下層の基布を構成する織物は、連続した３本以上の緯糸を跨ぐ経糸、又は連続した３本以上の緯糸を潜る経糸からなる。織物が、連続した３本以上の緯糸を跨ぐ経糸、又は連続した３本以上の緯糸を潜る経糸からなることにより、経糸と緯糸の交差数を減らし、低伸度とすることができる。
【００２６】
経糸が跨ぐ、又は潜る、連続した緯糸の数は、３本以上であるが、さらに、５本以上であることが好ましく、７本以上であることがより好ましい。３本未満では、経糸と緯糸の交点が多くなるため低伸度でのモジュラスが低下する傾向がある。
【００２７】
経糸が跨ぐ、又は潜る、連続した緯糸の数は、１５本以下であることが好ましく、１２本以下であることがより好ましく、１０本以下であることがさらに好ましい。１５本を超えると、生地作製時、合成樹脂繊維との交絡の際に、衝撃により基布がたるむ等の基材の変形が起こりやすい傾向がある。
【００２８】
基布を構成する織物の具体的な組織として、３／１組織（経糸が連続した３本の緯糸を跨いだ後、１本の緯糸を潜る組織）、１／３組織（経糸が１本の緯糸を跨いだ後、連続した３本の緯糸を潜る組織）、５／１組織（経糸が連続した５本の緯糸を跨いだ後、１本の緯糸を潜る組織）、１／５組織（経糸が１本の緯糸を跨いだ後、連続した５本の緯糸を潜る組織）、及び経二重組織等が挙げられる。組織の具体例として、ピケ織、平二重織が挙げられる。
【００２９】
基布を構成する織物として経二重組織を用いる場合、二層の織物層のうちの少なくとも一方の織物は、連続した３本以上の緯糸を跨ぐ経糸、又は連続した３本以上の緯糸を潜る経糸からなる織物である。このような経二重組織としては、例えば、第１層が３／１組織であり第２層が１／３組織である経二重組織、第１層が５／１組織であり第２層が１／５組織である経二重組織、第１層が３／１組織であり第２層が１／１組織である経二重組織、第１層が５／１組織であり第２層が１／１組織である経二重組織が挙げられる。経二重組織の具体例として、経二重破れ織、経二重ピケ織が挙げられる。基布を構成する織物として、これらの組織を複数積層したものを使用することもできる。
【００３０】
基布を構成する織物の経糸は、耐熱性を有し、高強度かつ低伸度の繊維からなることが好ましい。このような繊維としては、メタ系アラミド繊維、パラ系アラミド繊維、ＰＢＯ繊維、ＰＥＩ繊維、ＰＰＳ繊維、ＰＴＦＥ繊維、ポリエステル繊維、ポリイミド繊維、メラミン繊維、又はガラス繊維、バサルト繊維、炭素繊維などが挙げられる。ポリエステル繊維としては、ＰＥＴ（ポリエチレンテレフタレート）繊維、ＰＥＮ（ポリエチレンナフタレート）繊維、ＰＢＴ（ポリブチレンテレフタレート）繊維、ＰＴＴ（ポリトリブチレン）繊維、ＬＣＰ（液晶ポリエステル）繊維、ポリアリレート繊維などが挙げられる。
【００３１】
基布を構成する織物の緯糸は、経糸と同様に、耐熱性を有し、高強度かつ低伸度の繊維からなることが好ましい。このような繊維としては、アラミド繊維、ポリエステル繊維、ＰＢＯ繊維、ガラス繊維などが挙げられる。アラミド繊維としては、メタ系アラミド繊維又はパラ系アラミド繊維のいずれも用いることができる。また、緯糸はポリエステル、ナイロン等の汎用繊維からなるものであってもよい。低伸縮生地に耐熱性が求められる場合には、緯糸はポリエステル、ナイロン等の汎用繊維からなるものであってもよいが、耐熱性樹脂を含浸又は塗布した繊維であることが好ましい。耐熱性樹脂としては、シリコーン樹脂、フッ素ゴム樹脂、ポリイミド樹脂、メラミン樹脂等が挙げられる。ポリエステル繊維としては、ＰＥＴ（ポリエチレンテレフタレート）繊維、ＰＥＮ（ポリエチレンナフタレート）繊維、ＰＢＴ（ポリブチレンテレフタレート）繊維、ＰＴＴ（ポリトリブチレン）繊維、ＬＣＰ（液晶ポリエステル）繊維、ポリアリレート繊維などが挙げられる。
【００３２】
基布を構成する織物の経糸または緯糸に、前述の成分からなる芯材と、低融点の共重合成分からなる外周材からなる２成分で構成されたポリエステル等の熱融着繊維を用いることもできる。熱融着繊維からなる経糸又は緯糸を用いて作製した基布に熱処理を施すと、経糸と緯糸が熱融着し基布の強度を向上させることができる。また、熱融着繊維からなる経糸又は緯糸を用いて作製した基布に、後述のように合成樹脂繊維の不織布からなる層を積層してから熱処理を施すと、基布の経糸と緯糸に加えて、合成樹脂繊維も巻き込んで固定されるため、基布を含む下層の強度を向上させることができる。低融点の共重合成分としては、低融点ポリエステルが挙げられる。熱処理する場合、処理温度は１６０〜２５０℃が好ましく、１７０〜１９０℃がより好ましい。熱処理時間は５〜２０分が好ましく、７〜１０分がより好ましい。下層の熱処理は、例えば、下層を両側から処理温度に加熱した乾燥機に入れることにより行える。
【００３３】
また、経糸または緯糸には、延伸を十分に行っていない非晶配向をもつポリエステル等の未延伸繊維を混合することもできる。この場合にも、作製した基布に熱処理を施し、非晶質部分を非晶質部分の融点以上で溶融することにより、経糸と緯糸が熱融着し基布の強度を向上させることができる。
【００３４】
経糸および緯糸の太さは、２５０〜３０００ｄｔｅｘが好ましく、５００〜２５００ｄｔｅｘがより好ましく、７５０〜２０００ｄｔｅｘがさらに好ましい。２５０ｄｔｅｘ未満では低伸度でのモジュラスが低下する傾向があり、３０００ｄｔｅｘを超えると剥離が発生する傾向がある。上記範囲内のものであれば、スパン糸、フィラメント糸のいずれも用いることができる。
【００３５】
基布の目付けは、１２５〜１５００ｇ／ｍ２が好ましく、４００〜９００ｇ／ｍ２がより好ましく、５００〜７５０ｇ／ｍ２がさらに好ましい。基布の目付けは低伸縮生地全体の目付の５〜２５％が好ましく、１０〜２０％がより好ましい。基布の厚さは、０．２５〜３．０ｍｍが好ましく、０．５〜２．０ｍｍがより好ましい。基布の厚さは低伸縮生地全体の厚さの２〜２０％が好ましく、４〜１０％がより好ましい。
【００３６】
下層は基布のみで構成されていてもよいが、合成樹脂繊維の不織布からなる層と組み合わせて多層構造とすることもできる。基布と合成樹脂繊維の不織布からなる層を組み合わせる場合には、合成樹脂繊維の不織布からなる層と基布の二層構造としてもよい。また、基布、基布の上部に積層された合成樹脂繊維の不織布の上部層、及び基布の下部に積層された合成樹脂繊維の不織布の下部層からなる三層構造としてもよい。下層はニードルパンチにより絡合一体化されていてもよい。
【００３７】
下層をニードルパンチにより絡合一体化する場合、そのパンチ密度は２００〜２５００本／ｃｍ２が好ましく、４００〜２０００本／ｃｍ２がより好ましい。
【００３８】
本発明の低伸縮生地の目付けは、２５００〜６０００ｇ／ｍ２であることが好ましく、３０００〜５０００ｇ／ｍ２であることがより好ましい。低伸縮生地の厚さは、７〜１５ｍｍであることが好ましく、１０〜１２ｍｍであることがより好ましい。
【００３９】
有端状の低伸縮生地を無端状に加工してから、耐熱性搬送ベルトとして使用できる。耐熱性搬送ベルトとして使用する場合、加工前の有端状の低伸縮生地の長さは特に限定されないが、例えば８〜９ｍである。無端状への加工方法としては、レーシング加工、樹脂接着加工、縫製加工等が挙げられる。耐熱性搬送ベルトは、耐熱性、高強度、低伸縮性を併せ持ち、押出成形直後のアルミ形材、溶融鍍金処理等の高温製品の搬送に好適に使用できる。本発明の低伸縮生地は、耐熱性搬送ベルトの他に、乾燥用コンベア、コンベアの駆動材である丸ベルトや平ベルト等の用途に用いることもできる。
【００４０】
以下、本発明の低伸縮生地の実施形態を、図面に基づいて説明する。図１において、低伸縮生地１は、合成繊維のみで構成された上層３と、基布２を含む合成樹脂繊維の下層４で構成されニードルパンチにより絡合一体化して形成されている。下層４は基布２を境界として上部層５及び下部層６に積層された合成樹脂繊維層がニードルパンチにより絡合一体化して形成されている。
【００４１】
図２は、３／１組織で構成される場合の基布２の緯糸方向の断面模式図である。３／１組織にすることで、経糸２１と緯糸２２の交差数を減少し、低伸度の織布を得ることができる。
【００４２】
図３（ａ）〜（ｄ）は、基布２の組織図である。図３（ａ）は経二重破れ織、図３（ｂ）は経二重ピケ織、図３（ｃ）はピケ織、図３（ｄ）は平二重織を示す。連続した３本以上の緯糸を跨ぐ経糸、又は、連続した３本以上の緯糸を潜る経糸からなる織物であれば、経二重破れ織又は経二重ピケ織に限定されず、他の組織とすることが可能である。
【００４３】
経二重織は、１組の緯糸に表経と裏経が組織し、経糸を二重に用いて緯糸を一本織った表裏のある織物のことであり、両面織物で地厚の織物である。即ち、一重の織物の裏にも、一つ余分の経糸が織付いたものである。経二十織としては、ピケ織がある。また、破れ織とは、例えば、綾目をある数毎に途中で反対方向の綾目にし、その境界が丁度綾目が破れたようになっている破れ斜文がある。
【００４４】
前記基布２を構成する織物の経糸２１および緯糸２２のどちらか、又は両方に熱融着繊維又は未延伸繊維を混合してもよい。熱融着繊維が混合された糸の場合には共重合成分を融点以上で溶かすことにより、経糸と緯糸の交点を固定できる。未延伸繊維が混合された糸の場合には非晶質部分を非晶質部分の融点以上で溶融することにより、経糸と緯糸の交点を固定できる。これにより経糸と緯糸のズレを防ぎ、低伸度でのモジュラスを向上できる。
【００４５】
前記基布２において、低伸縮生地１の縦方向（搬送用耐熱ベルトの進行方向）に高強度を付与するため、少なくとも経糸２１には高強度・低伸度繊維の糸を用いることが好ましい。緯糸２２にも高強度・低伸度の繊維を用いてもよいが、高温でない製品を搬送する場所に使用する場合、ポリエステル、ナイロン等の汎用繊維を用いた方がコストダウンを図ることができる。
【００４６】
図１において、基布２の上層３、上部層５及び下部層６はアラミド繊維層であってもよい。上層３は、例えば、押出成形直後の高温（５５０〜６００℃）のアルミ成形品を載せて搬送する部分であるから、８〜１３ｍｍの厚さが必要である。一方、前記下層４は２００℃程度の耐熱性があれば良く、上層３と同じアラミド繊維層である必要はなく、変性ウレタン樹脂、変性シリコーン樹脂、アクリル樹脂等を使用してもよい。
【００４７】
前記上層３は、耐熱ベルトとして高い耐熱性を要求されない工程で使用されるときは、ポリエステル繊維などの汎用繊維でも十分であり、目付けとしては１０００〜６０００ｇ／ｍ２が好ましく、１０００〜３０００ｇ／ｍ２がより好ましい。また、基布の材質として、メタ系アラミド繊維の糸を使用できるが、高い耐熱性が要求されない場合にはポリエステル繊維等の汎用繊維も使用できる。
【００４８】
図４は、有端状に形成された低伸縮生地１を耐熱性搬送ベルトとして用いるために、無端状に加工する手順を示したものである。まず、（ａ）のように、帯状に形成された低伸縮生地１の長さ方向の両端部を、基布２を含む下層４と、上層３間に切込を入れて開口する。次に、（ｂ）のように、前記両端部の基布２を含む下層４の幅方向に、下層４の幅より若干短幅のレーシング金具７を挟着して、一方の面から該レーシング金具７に設けられた全ての爪８をハンマー等で打設した後、前記低伸縮生地１を反転させて他方の面も同様に打設し、該レーシング金具７を基布２と下層４に固定する。次に、（ｃ）のように、前記両端部に固定したレーシング金具７のリング９を重ね合わせ、これにより形成された共通孔に接続ピン１０を挿入する。次に、（ｄ）に示すように、前記基布２を含む下層４と、上層３間の開口を、接着剤で貼着する。これにより、前記低伸縮生地１から無端状の耐熱性搬送ベルトを作製できる。
【実施例】
【００４９】
（１）実施例１
経糸及び緯糸に１６７０ｄｔｅｘのポリエステル糸（南亜製  １５００ｄ１９２  強力糸  ＳＤＹ）を用いて、６００ｇ／ｍ２の経二重破れ織の基布を作成した。この基布にアラミド繊維（２．２５ｄｔｅｘ×５１ｍｍ  東レ・デュポン製  Ｋｅｖｌａｒ（Ｒ）２９）を４２００ｇ／ｍ２積層し、パンチ密度１６００本／ｃｍ２のニードルパンチングで絡合一体化して、厚さ１２ｍｍ、目付４８００ｇ／ｍ２の低伸縮生地を作成した。前記低伸縮生地を幅２ｃｍ、長さ２０ｃｍに裁断して試験片とした。
【００５０】
（２）実施例２
経糸及び緯糸に１６７０ｄｔｅｘのポリエステル糸（南亜製  １５００ｄ１９２  強力糸  ＳＤＹ）を用いて、６００ｇ／ｍ２の経二重ピケ織の基布を作成した。この基布の上下にアラミド繊維（２．２５ｄｔｅｘ×５１ｍｍ  東レ・デュポン製  Ｋｅｖｌａｒ（Ｒ）２９）をそれぞれ１０５０ｇ／ｍ２積層し、さらにその上層に同様のアラミド繊維を２１００ｇ／ｍ２積層し、パンチ密度１６００本／ｃｍ２のニードルパンチングで絡合一体化して、厚さ１２ｍｍ、目付４８００ｇ／ｍ２の低伸縮生地を作成した。前記低伸縮生地を幅２ｃｍ、長さ２０ｃｍに裁断し試験片とした。
【００５１】
（３）実施例３
経糸及び緯糸に１６７０ｄｔｅｘのポリエステル糸（南亜製  １５００ｄ１９２  強力糸  ＳＤＹ）を用いて、６００ｇ／ｍ２のピケ織の基布を作成した。この基布の上下にアラミド繊維（２．２５ｄｔｅｘ×５１ｍｍ  東レ・デュポン製  Ｋｅｖｌａｒ（Ｒ）２９）をそれぞれ１０５０ｇ／ｍ２積層し、さらにその上層に同様のアラミド繊維を２１００ｇ／ｍ２積層し、パンチ密度１６００本／ｃｍ２のニードルパンチングで絡合一体化して、厚さ１２ｍｍ、目付４８００ｇ／ｍ２の低伸縮生地を作成した。前記低伸縮生地を幅２ｃｍ、長さ２０ｃｍに裁断し試験片とした。
【００５２】
（４）実施例４
経糸及び緯糸に１６７０ｄｔｅｘのポリエステル糸（南亜製  １５００ｄ１９２  強力糸  ＳＤＹ）を用いて６００ｇ／ｍ２の平二重織の基布を作成した。この基布の上下にアラミド繊維（２．２５ｄｔｅｘ×５１ｍｍ  東レ・デュポン製  Ｋｅｖｌａｒ（Ｒ）２９）をそれぞれ１０５０ｇ／ｍ２積層し、さらにその上層に同様のアラミド繊維を２１００ｇ／ｍ２積層し、パンチ密度１６００本／ｃｍ２のニードルパンチングで絡合一体化して、厚さ１２ｍｍ、目付４８００ｇ／ｍ２の低伸縮生地を作成した。前記低伸縮生地を幅２ｃｍ、長さ２０ｃｍに裁断し試験片とした。
【００５３】
（５）実施例５
経糸に１６７０ｄｔｅｘのポリエステル糸（南亜製  １５００ｄ１９２  強力糸  ＳＤＹ）、緯糸に１６７０ｄｔｅｘの熱融着ポリエステル糸（ユニチカ製  １６７０Ｔ１９２−ＣＭ２７）を用いて、６００ｇ／ｍ２の平二重織の基布を作成した。この基布の上下にアラミド繊維（２．２５ｄｔｅｘ×５１ｍｍ  東レ・デュポン製  Ｋｅｖｌａｒ（Ｒ）２９）をそれぞれ１０５０ｇ／ｍ２積層し、１７０℃で１０分間の熱処理を施した後、さらにその上層に同様のアラミド繊維を２１００ｇ／ｍ２積層し、パンチ密度１６００本／ｃｍ２のニードルパンチングで絡合一体化して、厚さ１２ｍｍ、目付４８００ｇ／ｍ２の低伸縮生地を作成した。前記低伸縮生地を幅２ｃｍ、長さ２０ｃｍに裁断し試験片とした。
【００５４】
（６）比較例１
経糸及び緯糸に１６７０ｄｔｅｘのポリエステル糸（南亜製  １５００ｄ１９２  強力糸  ＳＤＹ）を用いて３００ｇ／ｍ２の平織の基布を作成した。前記平織の基布を３枚重ねた後、上下にアラミド繊維（２．２５ｄｔｅｘ×５１ｍｍ  東レ・デュポン製  Ｋｅｖｌａｒ（Ｒ）２９）をそれぞれ１０５０ｇ／ｍ２積層し、さらにその上層に同様のアラミド繊維を２１００ｇ／ｍ２積層し、パンチ密度１６００本／ｃｍ２のニードルパンチングで絡合一体化して、厚さ１２ｍｍ、目付５１００ｇ／ｍ２の低伸縮生地を作成した。前記低伸縮生地を幅２ｃｍ、長さ２０ｃｍに裁断し試験片とした。
【００５５】
（７）実施例６
経糸に１６７０ｄｔｅｘのポリエステル糸（南亜製  １５００ｄ１９２  強力糸  ＳＤＹ）、緯糸に１６７０ｄｔｅｘの熱融着ポリエステル糸（ユニチカ製  １６７０Ｔ１９２−ＣＭ２７）を用いて、６００ｇ／ｍ２の平二重織の基布を作成した。前記基布を１７０℃で１０分間熱処理した後、基布の上下にアラミド繊維（２．２５ｄｔｅｘ×５１ｍｍ  東レ・デュポン製  Ｋｅｖｌａｒ（Ｒ）２９）をそれぞれ１０５０ｇ／ｍ２積層し、さらにその上層に同様のアラミド繊維を２１００ｇ／ｍ２積層し、パンチ密度１６００本／ｃｍ２のニードルパンチングで絡合一体化して、厚さ１２ｍｍ、目付４８００ｇ／ｍ２の低伸縮生地を作成した。前記低伸縮生地を幅２ｃｍ、長さ２０ｃｍに裁断し試験片とした。
【００５６】
（８）伸縮試験
実施例１〜６、及び比較例１の幅２ｃｍ、長さ２０ｃｍの試験片を採取して、定速伸張型引張試験機（オリエンテック製、テンシロン）を用いて、試験片をつかみ間隔１００ｍｍで固定した後、１ｍｍ（＝１％）伸長（つかみ間隔：１０１ｍｍ）した際のモジュラス、及び破断強度を測定した。なお、測定値は１ｃｍ幅当たりの１％モジュラス値である。測定は引張速度３０ｍｍ／分の条件で行った。その結果を表１に示す。
【００５７】
【表１】
2018203497.tif 000002
【００５８】
（９）試験結果
比較例１では平織の基布を３枚用いた結果、破断強度は高いものの、経糸と緯糸の交点が多いため伸びの原因となる伸びしろが多く、１ｃｍ幅当りの１％モジュラスの値は低い。実施例１〜６については、経糸と緯糸を３／１組織で織った基布を用いているので経糸と緯糸の交点が少なく、伸びの原因となる伸びしろが少なく、１ｃｍ幅当りの１％モジュラスの値は６０Ｎ／ｃｍ以上と高い値となった。
【００５９】
また、下層を作製途中に熱処理をした実施例５の１ｃｍ幅当りの１％モジュラスの値は９０Ｎ／ｃｍ以上であり、実施例の中で最大値となった。これに対し、実施例４と実施例６を比較すると同等であり、下層作製前に熱処理をした実施例６では熱処理による有意な効果はみられない。実施例５は、経糸と緯糸の交点のみならず周りのある繊維（この場合アラミド繊維）も巻き込んで固定されたため、１ｃｍ幅当りの１％モジュラスの値が向上したと考えられる。
【産業上の利用可能性】
【００６０】
本発明の低伸縮生地は、連続した３本以上の緯糸を跨ぐ経糸、又は連続した３本以上の緯糸を潜る経糸からなる織物で構成される基布を用いているので、長期間使用しても伸びが少ない。したがって、アルミ形材に限定されることなく、類似の高温製品等を載せて搬送する搬送用耐熱ベルト用材料として広く用いることができる。
【符号の説明】
【００６１】
１  低伸縮生地
２  基布
２１  経糸
２２  緯糸
３  上層
４  下層
５  上部層
６  下部層
７  レーシング金具
８  爪
９  リング
１０  接続ピン
【図１】
2018203497.tif 000003
【図２】
2018203497.tif 000004
【図３】
2018203497.tif 000005
【図４】
2018203497.tif 000006